导电剂为炭黑,重量组成为5重量%。107中の半固体電解液の保持能力を高めるために、上記の不活性粒子を上述の組成物に添加しても良い。その添加量は、全体に対して、0.1〜5重量%の範囲、望ましくは0.1〜1重量%の範囲にすることが望ましい。不活性粒子の添加量が0.1%未満になると、少なすぎて、添加なしの電極と同じになり、5重量%を超えると、不活性粒子の絶縁性のために、正極107の抵抗が増大し、正極107の充放電容量が減少するためである。不活性粒子は、SiO2、Al2O3、AlOOH、TiO2、ZrO2、BaTiO3、Li7La3Zr2O12から選択ら選択された一種類または混合物であることが好適である。調製するために用いる溶媒には、バインダを溶解させるものであれば良く、バインダには、ポリフッ化ビニリデンとヘキサフルオロプロピレンの共重合体を用い、溶媒には1-メチル-2-ピロリドンを使用した。バインダの種類に応じて、溶媒は選択される。正極材料の分散処理には、公知の混練機、分散機を用いた。バインダ、および有機溶媒を混合した正極スラリを、ドクターブレード法、ディッピング法、スプレー法などによって正極集電体へ付着させた後、有機溶媒を乾燥し、ロールプレスによって正極107を加圧成形することにより、正極107を作製できる。塗布から乾燥までを複数回繰り返すことにより、複数の正極合剤層を正極集電体に積層化させることも可能である。将有机溶剂干燥,通过辊压机对正极107进行加压成型,由此能够制作正极107。正極合剤層の合剤密度は、3g/cm3以上とし、導電剤と正極活物質を密着させ、正極合剤層の電子抵抗を低減することが望ましい。厚さが10〜100μmのアルミニウム箔、あるいは厚さが10〜100μm、孔径0.1〜10mmの孔を有するアルミニウム製穿孔箔、エキスパンドメタル、発泡金属板などが用いられ、材質もアルミニウムの他に、ステンレス鋼、チタンなども適用できる。制限されることなく、任意の正極材料を集電体に使用することができる。厚さは、正極活物質の平均粒径以上とすることが望ましい。正極合剤層の厚さを正極活物質の平均粒径の厚さより小さくすると、隣接する粒子間の電子伝導性が悪化する可能性があるからである。本発明の正極活物質の平均粒径(D50)は、レーザー散乱法により測定され、その範囲は2〜20μmであり、特に2〜8μmの範囲が好適である。この正極活物質を用い、正極合剤層の厚さを2μm以上にすると、本発明の一実施形態における効果を得ることができる。正極合剤層の厚さの上限は、80μm以下とすることが望ましい。正極活物質の充電レベルにばらつきが生じ、偏った充放電が起こる可能性があるからである。導電剤の量を増加させると、正極107の体積が嵩高になり、電池のエネルギ密度が低下する可能性がある。<負極108の製造>負極108は、負極活物質、バインダ、負極集電体からなる。負極活物質は、例えば、非晶質炭素で被覆した天然黒鉛である。非晶質炭素を形成させる方法には、負極活物質粉末に熱分解炭素を析出させる方法がある。エタン、プロパン、ブタン等の低分子炭化水素をアルゴン等の不活性ガスで希釈し、800〜1200°Cに加熱することにより、負極活物質の表面で、炭化水素から水素が脱離し、負極活物質の表面に炭素が析出する。炭素は非晶質の形態である。形で脱離し、炭素のみを負極活物質表面に析出させることができる。1%のプロパンと99%のアルゴンを混合したガスを、1000°Cにて負極活物質に接触させ、炭素を析出させた。炭素の析出量は、1〜30重量%の範囲が望ましい。本実験例では2重量%の炭素を負極活物質表面に析出させた。炭素被覆により、1サイクル目放電容量が増加するだけでなく、サイクル寿命特性とレート特性の増加に有効である。108を作製するために、負極スラリを調製する必要がある。導電剤の添加量をxとし、負極活物質を96-x重量%、導電剤をx重量%、PVDF-HFPバインダを4重量%とした。本実験例では、負極108に繊維状導電剤以外の導電剤を用いていないので、xは繊維状導電剤の添加量となる。本実験例では、繊維状炭素としてカーボンナノチューブ(CNT)を用い、その添加量xは0.1とした。HFP粘合剂设为4重量%。使用碳纳米管(CNT)作为纤维状碳,其添加量x为0.1。本発明の負極活物質の平均粒径(D50)は、レーザー散乱法により測定した。(例えば、マイクロトラック(登録商標))を用いて測定される。D50とは、サンプル全体の体積に対する比率(体積分率)が50%のときの粒径と定義される。その範囲は2〜20μmであることが望ましい。D50のとき、5〜20μmのときに、粒径減少に伴う不可逆容量の増加を抑制し、かつ、半固体電解質Lの保持能力を高めた、バランスのよい負極108を提供することが可能になる。ク(注册商标))来测定的。